(57)【特許請求の範囲】
【請求項１】
土壌中で物理的、化学的、生物的に安定な合成繊維（Ａ）と土壌中で物理的、化学的、生物的に不安定な繊維（Ｂ）の両方を経糸と緯糸に用いてなる織物であって、織物は、繊維（Ｂ）から構成される経糸と緯糸の折り重なっている部分が、該織物を土壌中に埋設し、繊維（Ｂ）が消失した後、合成繊維（Ａ）のみで構成される織物の開口部となり、該開口部の面積が４ｍｍ２以上となるように、経糸及び緯糸に繊維（Ｂ）を配置してなることを特徴とする土木用織物。
【請求項２】
合成繊維（Ａ）がポリノジック紡績糸であり、繊維（Ｂ）がポリエステルマルチフィラメントであることを特徴とする請求項１に記載の土木用織物。
【発明の詳細な説明】
【０００１】
本発明は土木分野における軟弱地盤工事の土層分離を主目的として用いられる土木用布帛に関する。特に地盤が安定するまで限られた期間、地盤補強性能かつフィルター性能を発揮するが、地盤が十分安定した後は土壌中の小動物の移動の妨げや緑化の妨げにならず、しかも地盤の補強機能を失わせない、自然環境下で部分的に徐々に分解する性質を有する土木用織物に関する。
【０００２】
【従来の技術】
従来から、海浜、湖沼などの軟弱な地盤の上に埋め立てを行ない、新しい土地を造成する際、重機の軟弱地盤への沈み込みを防止し、また、埋め立てに用いた土砂の軟弱地盤への移行を防止するために、軟弱地盤表面に、合成樹脂で加工したポリエステル繊維などの合成繊維や、ポリエチレンなどの合成樹脂の成形加工品などの布帛や格子状のシートを敷設した後、新しい土砂で覆う工法が採用されている。
【０００３】
なかでも、公園など緑化の必要がある造成地においては、土砂の移動を防止するが雨水などの水の移動を妨げないフィルター効果が求められるため、軟弱地盤表面には布帛が一般的に敷設される。
【０００４】
ここで使用される布帛は、ポリエステル繊維などの合成繊維を加工したものなどであり、土壌中で物理的、化学的、生物的に安定なもので構成されているため、地盤が安定するまでの期間、地盤補強性能かつフィルター性能を発揮するが、土壌が安定化した後は、ミミズやゴカイなど土壌中の小動物の移動が布帛の上下において妨げられ、布帛の存在が土壌の自然状態の復帰に大きな支障をきし、また、緑化の妨げになる。
【０００５】
そこで、土壌安定化の後、布帛の存在が土壌中の小動物の移動や緑化に支障をきたさないために布帛全体を土壌中で分解する繊維で構成することが提案されている。しかしながら、土壌が安定した後、布帛は消失しており、布帛による補強機能も消失するものであった。
【０００６】
【発明が解決しようとする課題】
本発明は土木分野における軟弱地盤工事の土層分離を主目的として用いられる土木用織物に関するものであり、上記のような問題点を解決して、特に地盤が安定するまで限られた期間、地盤補強性能かつフィルター性能を発揮するが、地盤が十分安定した後は土壌中の小動物の移動や緑化の妨げにならず、しかも地盤の補強機能を失わない、自然環境下で部分的に徐々に分解する性質を有する土木用織物を提供しようとするものである。
【０００７】
【課題を解決するための手段】
本発明者らは、上記課題を解決するために、鋭意検討の結果、土壌中での物理的、化学的、生物的安定性が異なる２種類の繊維から構成され、しかも土壌中に織物を埋設した後、土壌中で物理的、化学的、生物的に不安定な繊維（Ｂ）のみが消失した際に始めて現れる特定の開孔部を有する織物が有用であることを見出し、本発明に到達した。すなわち、本発明は、土壌中で物理的、化学的、生物的に安定な合成繊維（Ａ）と土壌中で物理的、化学的、生物的に不安定な繊維（Ｂ）の両方を経糸と緯糸に用いてなる織物であって、織物は、繊維（Ｂ）から構成される経糸と緯糸の折り重なっている部分が、該織物を土壌中に埋設し、繊維（Ｂ）が消失した後、合成繊維（Ａ）のみで構成される織物の開口部となり、該開口部の面積が４ｍｍ２以上となるように、経糸及び緯糸に繊維（Ｂ）を配置してなることを特徴とする土木用織物である。
【０００８】
【発明の実施の形態】
本発明における土壌中で物理的、化学的、生物的に安定な合成繊維（Ａ）としては、例えば、ポリエステル、ナイロン、アクリル系、ポリエチレン、ポリプロピレンなど既知の高分子合成繊維を挙げることができる。また、ガラス繊維などの無機系繊維も挙げることができる。なかでも、特にポリエステル、ナイロンが好ましいが、特にこれらに限定されない。
【０００９】
また、土壌中で物理的、化学的、生物的に不安定な繊維（Ｂ）としては、例えば綿繊維、亜麻、ラミー、ちょ麻、大麻、マニラ麻、カポック、パルプ、羊毛、絹などの天然繊維、あるいはビスコースレーヨン、キュプラ、ポリノジックレーヨン、溶剤紡糸法レーヨン、キチンなどの再生繊維、グリコール酸、乳酸、β- ヒドロキシ酪酸、β- ヒドロキシ吉草酸、β- プロピオラクトン、γ- ブチロラクトン、γ- バレロラクトン、δ- バレロラクトン、δ- カプロラクトン、ε- カプロラクトン、β- マロラクトンなどのモノマーを単一もしくは複数用いて得られる脂肪族ポリエステルなどの生分解性合成繊維、さらにはこれらの混用品が挙げられる。なかでも、特にポリノジックレーヨン、ビスコースレーヨン、綿繊維が好ましいが、特にこれらに限定されない。
【００１０】
本発明における織物として好ましいものとしては、平織、綾織、朱子織、マット織、からみ織、もしゃ織、パナマ織などがあげられる。なかでも、特に平織、綾織、からみ織、もしゃ織が好ましい。
【００１１】
本発明の土木用織物は、樹脂で加工することができる。このことにより、織物の土壌中で物理的、化学的、生物的に不安定な繊維が自然環境下で分解する速度を遅らせることができる。
【００１２】
さらに、本発明において、織物の開口部は、土壌中に織物を埋設した後、土壌中で物理的、化学的、生物的に不安定な繊維（Ｂ）のみが消失した際に始めて現れる。土壌中に埋設した後の織物は、物理的、化学的、生物的に安定な合成繊維（Ａ）のみで構成され、開口部を有し、かつその開口部の面積が４ｍｍ２以上であり、より好ましくは２５ｍｍ２以上である。この開口部において、土壌中で物理的、化学的、生物的に不安定な繊維のみが消失したのちに、ミミズやゴカイなどの土壌中の小動物が通過・移動するので、開口部は、これらの土壌中の小動物の通過・  移動することのできる大きさを必要とする。開口部面積が４ｍｍ２未満であると、土壌中で物理的、化学的、生物的に不安定な繊維（Ｂ）が土壌中で分解・消失もしくはほとんど強力を失なった後でも、開口部での土壌中の小動物が布帛を抜けて布帛の上下を移動することを妨げるので好ましくない。施工現場により、対象となる土壌中の小動物の大きさが大きい場合は、該土中小動物が容易に移動可能な開口部面積とすることは言うまでもない。このとき、開口部面積が大きくなって不都合が生じる場合は、不都合が生じないようにするため、開口部面積が大きくなる部分や小さくなる部分を混合配置させることも可能である。
【００１３】
土壌中に埋設した後の、合成繊維（Ａ）のみで構成される織物において、繊維（Ｂ）のみが消失した際に現れる開口部の大きさは、目あい（合成繊維（Ａ）で囲まれる平面で描くことのできる円の直径の最大値で示す。）でも示すことができるが、目あいでは２ｍｍ以上が好ましく、より好ましくは５ｍｍ以上である。
【００１４】
【実施例】
以下に本発明を実施例に基づいて説明する。本発明は実施例によって特に制限されるものではない。なお、実施例において用いた測定方法は下記のとおりである。
【００１５】
イ、繊度（デニール、綿番手）
フィラメント糸については、JIS L 1013に規定される方法によった。
また、紡績糸については、JIS L 1095に規定される方法によった。
【００１６】
ロ、織物の強力保持率（％）
織物の強力はJIS L 1096 6.12.1A法（ストリップ法）のカットストリップ法によった。なお、試験片の作成は、切断採取時の試験片の大きさを幅３ｃｍ×長さ３０ｃｍにし、試験片の数を３枚とした。なお、試験条件は定速伸長形試験機を用い、つかみ間隔２０ｃｍ、伸長速度は１分間に１０ｃｍとした。土壌埋設処理後の織物の強力と処理前の織物の強力との比を百分率であらわしたものを織物の強力保持率（％）とした（３回の平均値）。
【００１７】
（実施例１）
1500デニール190 フィラメントの産業資材用ポリエステルマルチフィラメント糸に右撚60T/m の撚りを施した糸と10綿番手ポリノジック紡績糸を用い、経糸として、ポリエステルマルチフィラメントを続けて７本、ついでポリノジック紡績糸を続けて14本を１レピートとし、１インチに２レピートとなるものを用意し、また、緯糸として、ポリエステルマルチフィラメントを続けて７本、ついでポリノジック紡績糸を続けて６本を１レピートとし、１インチに２レピートとなるようレピア織機を用いて平織物を製織した。
【００１８】
（実施例２）
1500デニール 190フィラメントの産業資材用ポリエステルマルチフィラメント糸に右撚60T/m の撚りを施した糸と10綿番手綿紡績糸を用い、実施例１と同様、経糸として、ポリエステルマルチフィラメントを続けて７本、ついでポリノジック紡績糸を続けて14本を１レピートとし、１インチに２レピートとなるものを用意し、また、緯糸として、ポリエステルマルチフィラメントを続けて７本、ついでポリノジック紡績糸を続けて６本を１レピートとし、１インチに２レピートとなるようレピア織機を用いて平織物を製織した。
【００１９】
（実施例3 ）
1500デニール 190フィラメントの産業用ポリエステルマルチフィラメント糸に右撚60T/m の撚りを施した糸と10綿番手ポリノジック紡績糸を用い、経糸として、ポリエステルマルチフィラメントを続けて６本、ついでポリノジック紡績糸を続けて６本を１レピートとし、1 インチに３レピートとなるものを用意し、また、緯糸として、ポリエステルマルチフィラメントを続けて６本、ついでポリノジック紡績糸を続けて３本を１レピートとし、１インチに３レピートとなる、レピア織機を用いて平織物を製織した。
【００２０】
実施例１〜３に記載の織物を土壌中に埋設し、３ヶ月後土中より取り出し、開口部面積、強力保持率及び土壌の安定度を評価し、表１に示した。また、埋設後１年間放置後におけるミミズ、ゴカイの移動及び植物の生育状態について観察した結果を表１に示した。
【００２１】
比較例１〜３
1500デニール 190フィラメントの産業資材用ポリエステルマルチフィラメント糸を用い右撚60T/m の撚りを施して、レピア織機を用いて経糸および緯糸密度それぞれ26本／インチの平織物を製織した。（比較例１）。また、10綿番手ポリノジック紡績糸を用い、比較例1 と同様、レピア織機を用いて経糸密度49本／インチおよび緯糸密度46本／インチの平織物を製織した（比較例２）。さらに、10綿番手綿紡績糸を用い、比較例１と同様、レピア織機を用いて経糸密度49本／インチおよび緯糸密度46本／インチの平織物を製織した（比較例３）。
【００２２】
（比較例4 ）
1500デニール 190フィラメントの産業用ポリエステルマルチフィラメント糸に右撚60T/m の撚りを施した糸と10綿番手ポリノジック紡績糸を用い、経糸として、ポリエステルマルチフィラメントを続けて７本、ついでポリノジック紡績糸を続けて３本を１レピートとし、１インチに３レピートとなるものを用意し、また、緯糸として、ポリエステルマルチフィラメントを続けて７本、ついでポリノジック紡績糸を続けて２本を１レピートとし、１インチに３レピートとなるようレピア織機を用いて平織物を製織した。
【００２３】
比較例１〜４に記載の織物を実施例１〜３と同様に評価した結果を表１に示した。
【００２４】
【表１】
0004171944.tif 000002
強力保持率の値：織物の経方向×織物の緯方向
【００２５】
表１から次のことが確認された。すなわち、実施例１、２は、織物を土壌中埋設し、土壌中で物理的、化学的、生物的に不安定な繊維（Ｂ）が消失した後、土壌中で物理的、化学的、生物的に不安定な繊維が折り重なっていたところが目あいになるように、土壌中で物理的、化学的、生物的に安定な合成繊維（Ａ）と土壌中で物理的、化学的、生物的に不安定な繊維（Ｂ）をともに使用し織物としたものである。また、実施例３は、実施例１、２に比べて、開口部面積を小さくし、織物としたものである。いずれの織物も実験開始時から地盤補強機能およびフィルター機能を十分に発揮し、３カ月の実験後の織物の開口部面積は小動物の移動に満足できるものであり、強力保持率は土壌安定後でも地盤補強機能を十分発揮できるものであった。
【００２６】
比較例１は、土壌中で物理的、化学的、生物的に安定な合成繊維のみで作成した織物であり、３カ月の実験後においてもまったく開口部ができず、小動物の移動は困難なものとなっている。比較例２、３は、土壌中で物理的、化学的、生物的に不安定な繊維のみで作成した織物であり、３カ月の実験後においてまったく織物が存在しておらず、土壌安定後の地盤補強機能をまったく果たさないものであった。
【００２７】
比較例４は、織物を土壌中埋設し、土壌中で物理的、化学的、生物的に不安定な繊維が消失した後、土壌中で物理的、化学的、生物的に不安定な繊維が折り重なっていたところが開口部になるように、土壌中で物理的、化学的、生物的に安定な合成繊維と土壌中で物理的、化学的、生物的に不安定な繊維をともに使用し織物としたものであり、比較例３に比べて、開口部面積をさらに小さくし、織物としたものであり、３カ月の実験後の開口部面積は土壌中の小動物の移動には不十分であった。
【００２８】
【発明の効果】
本発明の土木用織物は、軟弱地盤工事で使用される際に、地盤が安定するまでの限られた期間、地盤補強性能およびフィルター性能を発揮するが、地盤が十分安定した後は、土壌中の小動物の移動や緑化の妨げにならず、しかも地盤の補強機能を失わないという効果を有する。